(57)【要約】  【課題】  表面状態が良好で染色ムラの少ない偏光フィルムの製造方法、この偏光フィルムを用いる偏光板の製造方法および光学積層体の製造方法を提供することである。  【解決手段】  ポリビニルアルコール系フィルムを膨潤処理、染色処理およびホウ酸処理の順に処理する工程の前および／または工程中に一軸延伸を行う偏光フィルムの製造方法であって、ホウ酸処理工程以前に２段以上の染色浴を設けて順に染色を行うと共に、最後の染色浴にホウ酸を含有させたことを特徴とする。【選択図】  なし【特許請求の範囲】
【請求項１】
ポリビニルアルコール系フィルムを膨潤処理、染色処理およびホウ酸処理の順に処理する工程の前および／または処理工程中に一軸延伸を行う偏光フィルムの製造方法であって、ホウ酸処理工程以前に２段以上の染色浴を設けて順に染色を行うと共に、最後の染色浴にホウ酸を含有させたことを特徴とする偏光フィルムの製造方法。
【請求項２】
前記最後の染色浴におけるホウ酸含有量を水１００重量部当りａ重量部とし、かつ前記ポリビニルアルコール系フィルムの原反から前記最後の染色浴を出るまでの総延伸倍率をｂとしたとき、前記ａおよびｂが下記式を満足する関係にあることを特徴とする請求項１記載の偏光フィルムの製造方法。
【数１】
2005173217.tif 000004
【請求項３】
前記最後の染色浴におけるホウ酸含有量が水１００重量部当り０．０５〜２．０重量部であることを特徴とする請求項１または２記載の偏光フィルムの製造方法。
【請求項４】
前記２段以上の染色浴の温度が１０〜４０℃であることを特徴とする請求項１〜３のいずれかに記載の偏光フィルムの製造方法。
【請求項５】
請求項１〜４のいずれかに記載の方法で得られる偏光フィルムの少なくとも片面に保護フィルムを貼合することを特徴とする偏光板の製造方法。
【請求項６】
前記保護フィルムが、位相差フィルム、輝度向上フィルム、視野角改良フィルムおよび半透過反射フィルムのいずれかの機能を備えている請求項５に記載の偏光板の製造方法。
【請求項７】
請求項５に記載の方法で得られる偏光板に、位相差フィルム、輝度向上フィルム、視野角改良フィルムおよび半透過反射フィルムから選ばれる少なくとも１種を貼合することを特徴とする光学積層体の製造方法。
【発明の詳細な説明】
【技術分野】
【０００１】
本発明は、表面状態が良好で染色ムラの少ない偏光フィルムの製造方法、この偏光フィルムを用いる偏光板の製造方法および光学積層体の製造方法に関する。
【背景技術】
【０００２】
偏光フィルムとしては、従来から、ポリビニルアルコール系フィルムに二色性色素を吸着配向させたものが用いられている。すなわち、ヨウ素を二色性色素とするヨウ素系偏光フィルムや、二色性染料を二色性色素とする染料系偏光フィルムなどが知られている。これらの偏光フィルムは、通常、その少なくとも片面、好ましくは両面にポリビニルアルコール系樹脂の水溶液からなる接着剤を介してトリアセチルセルロース等の保護フィルムを貼合して、偏光板とされる。
【０００３】
偏光フィルムの製造方法として、特許文献１には、ポリビニルアルコール系フィルムをヨウ素およびヨウ化カリウムの水溶液に浸漬した後、これを延伸しつつホウ酸処理し、水洗した後、再びヨウ素およびヨウ化カリウムの水溶液に浸漬し、乾燥する方法が記載されている。
【０００４】
特許文献２には、延伸したフィルムを二色性色素含有水溶液に浸漬し、さらに他の二色性色素含有水溶液に浸漬した後、ホウ酸水溶液中で延伸し、乾燥することにより、厚み方向に２つの吸着配向層を設けた偏光フィルムを製造する方法が記載されている。
【０００５】
特許文献３には、延伸したポリビニルアルコール系フィルムを特定の二色性染料の水溶液（染色液A）に浸漬した後、ヨウ素およびヨウ化カリウムの水溶液（染色液B）に浸漬し、ついでホウ酸処理し、水洗して偏光フィルムを製造する方法が記載されている。
【０００６】
特許文献４には、ポリビニルアルコールフィルムを、ヨウ素、ヨウ化カリウム、ホウ酸を含む水溶液に浸漬して染色し、ついで一軸延伸した後、ホウ酸処理して偏光フィルムを製造することが記載されている。
【０００７】
しかしながら、染色処理を２回行う特許文献１〜３の方法では、表面状態が悪く鏡面反射が得られず、外観が悪いという問題がある。一方、ホウ酸を含む染色浴で染色する特許文献４の方法では、染色ムラが多いという問題がある。
【０００８】
【特許文献１】特開平９−１３３８０９号公報
【特許文献２】特開昭６０−６６２０５号公報
【特許文献３】特開昭６２−７０８０２号公報
【特許文献４】特公平３−２３８８１号公報の実施例
【発明の開示】
【発明が解決しようとする課題】
【０００９】
本発明の主たる課題は、表面状態が良好で染色ムラの少ない偏光フィルムの製造方法、この偏光フィルムを用いる偏光板の製造方法および光学積層体の製造方法を提供することである。
【課題を解決するための手段】
【００１０】
本発明者らは、上記課題を解決すべく鋭意検討を重ねた結果、ホウ酸処理工程以前に２段以上の染色浴で順にヨウ素染色を行い、最後の染色浴にホウ酸を含有させる場合には、表面状態が良好で染色ムラの少ない偏光フィルムが得られるという新たな事実を見出し、本発明を完成するに至った。
【００１１】
すなわち、本発明にかかる偏光フィルムの製造方法は、ポリビニルアルコール系フィルムを膨潤処理、染色処理およびホウ酸処理の順に処理する工程の前および／または処理工程中に一軸延伸を行う偏光フィルムの製造方法であって、ホウ酸処理工程以前に２段以上の染色浴を設けて順に染色を行うと共に、最後の染色浴にホウ酸を含有させたことを特徴とする。
【００１２】
前記最後の染色浴におけるホウ酸濃度は、以下のようにして決定される。すなわち、最後の染色浴におけるホウ酸含有量を水１００重量部当りａ重量部とし、かつ前記ポリビニルアルコール系フィルムの原反（未延伸フィルム）から前記最後の染色浴を出るまでの総延伸倍率をｂとしたとき、前記ａおよびｂが下記式を満足する関係にあるのがよい。
【数２】
2005173217.tif 000002
【００１３】
最後の染色浴におけるホウ酸含有量は、通常、水１００重量部当り約０．０５〜２．０重量部であるのが好ましい。また、２段以上の染色浴の温度は約１０〜４０℃であるのがよい。
【００１４】
本発明にかかる偏光板の製造方法は、前記の方法で得られる偏光フィルムの少なくとも片面に保護フィルムを貼合することを特徴とする。保護フィルムは、位相差フィルム、輝度向上フィルム、視野角改良フィルムおよび半透過反射フィルムのいずれかの機能を備えているものが好ましい。
【００１５】
本発明にかかる光学積層体の製造方法は、前記の方法で得られる偏光板に、位相差フィルム、輝度向上フィルム、視野角改良フィルムおよび半透過反射フィルムから選ばれる少なくとも１種を貼合することを特徴とする。
【発明の効果】
【００１６】
本発明によれば、２段以上の染色浴で順に染色を行うので、偏光フィルムの染色ムラを少なくすることができ、しかも最後の染色浴にホウ酸を含有させることにより、ホウ酸処理工程でフィルムの表面状態が悪くなるのを抑制でき、光学特性が向上するという効果がある。
【発明を実施するための最良の形態】
【００１７】
以下、本発明を詳細に説明する。
本発明におけるポリビニルアルコール系フィルムを形成するポリビニルアルコール系樹脂は、通常、ポリ酢酸ビニル系樹脂をケン化したものが例示される。ケン化度としては、約８５モル％以上、好ましくは約９０モル％以上、より好ましくは約９９モル％〜１００モル％である。ポリ酢酸ビニル系樹脂としては、酢酸ビニルの単独重合体であるポリ酢酸ビニルのほか、酢酸ビニルとこれに共重合可能な他の単量体との共重合体、例えば、エチレン−酢酸ビニル共重合体などが挙げられる。共重合可能な他の単量体としては、例えば不飽和カルボン酸類、オレフィン類、ビニルエーテル類、不飽和スルホン酸類などが挙げられる。ポリビニルアルコール系樹脂の重合度としては、１０００〜１００００、好ましくは１５００〜５０００程度である。
【００１８】
これらのポリビニルアルコール系樹脂は変性されていてもよく、例えば、アルデヒド類で変性されたポリビニルホルマール、ポリビニルアセタール、ポリビニルブチラールなども使用しうる。通常、偏光フィルム製造の開始材料としては、厚さが約２０μｍ〜１００μｍ、好ましくは約３０μｍ〜８０μｍのポリビニルアルコール系樹脂フィルムの未延伸フィルムを用いる。工業的には、フィルムの幅は約１５００ｍｍ〜４０００ｍｍが実用的である。
【００１９】
この未延伸フィルムを、膨潤処理、染色処理、ホウ酸処理、水洗処理の順に処理し、最後に乾燥して得られるポリビニルアルコール系偏光フィルムの厚みは、例えば５〜５０μｍ程度である。
【００２０】
本発明の偏光フィルムは、二色性色素を吸着配向させたポリビニルアルコール系一軸延伸フィルムであるが、その作製方法としては、大きく分けて２つの製造方法がある。１つは、ポリビニルアルコール系フィルムを空気あるいは不活性ガス中で一軸延伸後、膨潤処理、染色処理、ホウ酸処理および水洗処理の順に溶液処理し、最後に乾燥を行う方法。２つめは、未延伸のポリビニルアルコール系フィルムを水溶液で膨潤処理、染色処理、ホウ酸処理および水洗処理の順に溶液処理し、ホウ酸処理工程および／またはその前の工程で湿式にて一軸延伸を行い、最後に乾燥を行う方法である。
【００２１】
いずれの方法でも、一軸延伸は、１つの工程で行ってもよいし、２つ以上の工程で行っても良いが、複数の工程で行うことが好ましい。延伸方法は、公知の方法を採用することができ、例えばフィルムを搬送する２つのニップロール間に周速差をつけて延伸を行うロール間延伸、特許第２７３１８１３号公報に記載のような熱ロール延伸法、テンター延伸法などがある。また、基本的に工程の順序は、上記の通りであるが、処理浴の数や、処理条件などに制約は無い。
【００２２】
また、上記工程に記載の無い工程を別の目的で挿入することも自由であることは言うまでもない。この工程の例として、ホウ酸処理後に、ホウ酸を含まないヨウ化物水溶液による浸漬処理（ヨウ化物処理）またはホウ酸を含まない塩化亜鉛等を含有する水溶液による浸漬処理（亜鉛処理）工程等が挙げられる。
【００２３】
膨潤工程は、フィルム表面の異物除去、フィルム中の可塑剤除去、次工程での易染色性の付与、フィルムの可塑化などの目的で行われる。処理条件はこれらの目的が達成できる範囲で、かつ基材フィルムの極端な溶解、失透などの不具合が生じない範囲で決定される。あらかじめ気体中で延伸したフィルムを膨潤させる場合には、例えば約２０℃〜７０℃、好ましくは約３０℃〜６０℃の水溶液にフィルムを浸漬して行われる。フィルムの浸漬時間は、３０秒〜３００秒、更に好ましくは６０秒〜２４０秒程度である。はじめから未延伸の原反フィルムを膨潤させる場合には、例えば約１０℃〜５０℃、好ましくは約２０℃〜４０℃の水溶液にフィルムを浸漬して行われる。フィルムの浸漬時間は、３０秒〜３００秒、更に好ましくは６０秒〜２４０秒程度である。
【００２４】
膨潤処理工程では、フィルムが幅方向に膨潤してフィルムにシワが入るなどの問題が生じやすいので、エキスパンダーロール、スパイラルロール、クラウンロール、クロスガイダー、ベンドバー、テンタークリップなど公知の拡幅装置でフィルムのシワを取りつつフィルムを搬送することが好ましい。浴中のフィルム搬送を安定化させる目的で、膨潤浴中での水流を水中シャワーで制御したり、ＥＰＣ装置（Edge Position Control装置：フィルムの端部を検出し、フィルムの蛇行を防止する装置）などを併用したりすることも有用である。本工程では、フィルムの走行方向にもフィルムが膨潤拡大するので、搬送方向のフィルムのたるみを無くすために、例えば処理槽前後の搬送ロールの速度をコントロールするなどの手段を講ずることが好ましい。また、使用する膨潤処理浴は、純水の他、ホウ酸（特開平１０−１５３７０９号公報に記載）、塩化物（特開平０６−２８１８１６号公報に記載）、無機酸、無機塩、水溶性有機溶媒、アルコール類などを０．０１重量％〜１０重量％の範囲で添加した水溶液も使用可能である。
【００２５】
染色処理工程は、フィルムに二色性色素を吸着、配向させる目的で行われる。処理条件はこれらの目的が達成できる範囲で、かつ基材フィルムの極端な溶解、失透などの不具合が生じない範囲で決定される。本発明では、特に２段以上の染色浴を設けて順に染色を行う。染色浴は２段〜４段であるのが適当である。このとき、最後の染色浴にはホウ酸を含有させる。最後の染色浴を除く各染色浴にはホウ酸を含有させないのが好ましい。各染色浴では一軸延伸を行いながら染色処理を行うのが好ましいが、緊張状態を保ったまま染色処理を行ってもよい。
ホウ酸を添加する場合、二色性色素を含む点で下記のホウ酸処理と区別される。水１００重量部に対し、二色性色素を約０．００３重量部以上含んでおり、温度が約４０℃以下であれば染色槽と見なせる。
【００２６】
二色性色素としてヨウ素を用いる場合、最後の染色浴を除く各染色浴の濃度は、重量比でヨウ素／ヨウ化カリウム／水＝約０．００３〜０．２／約０．１〜１０／１００、好ましくは約０．０１〜０．１／約０．１〜３．０／１００である。最後の染色浴の濃度は、重量比でヨウ素／ヨウ化カリウム／ホウ酸／水＝約０．００３〜０．２／約０．１〜１０／約０．０５〜２．０／１００、好ましくは約０．０１〜０．１／約０．１〜３．０／約０．１〜１．５／１００である。ヨウ素の含有量は、各染色浴とも同じであってもよく、あるいは上記範囲内で染色処理順に含有量を低減もしくは増加させてもよい。
【００２７】
各染色浴のヨウ化カリウム濃度は、染色処理の順に高くなるように調整するのが好ましい。ヨウ化カリウムの濃度が各染色浴で同量か、あるいは処理の順に低くなる場合には、長時間運転したとき、液濃度のバランスが崩れて、偏光フィルムの品質を安定に保つことができない。
【００２８】
また、ヨウ化カリウムに代えて、他のヨウ化物、例えばヨウ化亜鉛などを用いてもよい。また、他のヨウ化物をヨウ化カリウムと併用してもよい。これらの場合にも、ヨウ化物濃度が染色処理の順に高くなるように調整するのが好ましい。また、ヨウ化物以外の化合物、例えば塩化亜鉛、塩化コバルトなどを共存させてもよい。
【００２９】
最後の染色浴におけるホウ酸濃度は前記した通りであるが、延伸倍率との間では下記式を満足するのが好ましく、この関係を満足しない場合には、偏光フィルムの表面状態が悪化するおそれがある。
【数３】
2005173217.tif 000003
ここで、ａは水１００重量部当りのホウ酸含有量（重量部）、ｂはポリビニルアルコール系フィルムの原反から前記最後の染色浴を出るまでの総延伸倍率をそれぞれ示す。
【００３０】
各染色浴における染色処理は、例えば、約１０℃〜４０℃、好ましくは約２０℃〜３５℃の温度で約３０秒〜６００秒間、好ましくは約６０秒〜３００秒間浸漬処理を行う。ここで、各染色浴の温度が約１０℃未満のときはホウ酸が溶解し難くなり、逆に約４０℃を超えるときはポリビニルアルコールの溶解が多くなるおそれがある。
【００３１】
各染色浴で一軸延伸を行うにあたって、各染色浴でそれぞれ単独に延伸倍率を調整するのが好ましい。このためには、例えば、各染色浴の入口側および出口側にそれぞれニップロールを設け、両ニップロールの回転速度比を変更できるようにするのがよい。また、エキスパンダーロール、スパイラルロール、クラウンロール、クロスガイダー、ベンドバーなどを、染色浴中および／または浴出入り口に設置して、一軸延伸を行うことができる。また、膨潤処理後、染色処理前にポリビニルアルコール系フィルムを湿式延伸処理してもよく、また、必要に応じて各染色浴の間の少なくとも１つで一軸延伸を行ってもよく、あるいは水洗浴を各染色浴の間の少なくとも１つに設けてもよい。
【００３２】
２段以上の各染色浴において一軸延伸を行う場合、延伸倍率は、特に制限されないが、以下の２つの態様のいずれかを採用するのが好ましい。
【００３３】
（1）最初の染色浴での延伸倍率を、２段目以降の染色浴での合計延伸倍率よりも高くする。これにより、水洗後の乾燥時における乾燥ネックインが小さくなるので、乾燥炉でのシワの発生頻度が少なくなる。具体的には、最初の染色浴での延伸倍率は約１.１〜３.０倍の範囲内であり、かつ２段目以降の染色浴での合計延伸倍率の約１.０５〜２.０倍程度であるのが好ましい。
【００３４】
（2）最終の染色浴での延伸倍率を、それ以前の染色浴での合計延伸倍率よりも高くする。これにより、ホウ酸処理工程以降の工程でフィルムが緩和しにくくなり、偏光度の高い偏光フィルムが得られる。具体的には、最終の染色浴での延伸倍率は約１.０５〜２.０倍の範囲内であり、かつそれ以前の染色浴での合計延伸倍率の約１.１〜３.０倍程度であるのが好ましい。
【００３５】
ホウ酸処理は、水１００重量部に対してホウ酸を約１〜１０重量部含有する水溶液に、ヨウ素染色したポリビニルアルコール系フィルムを浸漬することにより行われる。ホウ酸水溶液にはヨウ化物を約１〜３０重量部含有させることが好ましい。ヨウ化物としてはヨウ化カリウム、ヨウ化亜鉛などが挙げられる。また、ヨウ化物以外の化合物、例えば塩化亜鉛、塩化コバルト、塩化ジルコニウム、チオ硫酸ナトリウム、亜硫酸カリウム、硫酸ナトリウムなどを共存させても良い。
【００３６】
このホウ酸処理は、架橋による耐水化の他、色相調整（青味がかるのを防止する等）等のために実施される。架橋による耐水化のための場合には、必要に応じて、ホウ酸以外に、またはホウ酸と共に、グリオキザール、グルタルアルデヒドなどの架橋剤も使用することができる。
【００３７】
なお、耐水化のためのホウ酸処理を、架橋処理、固定化処理などの名称で呼称する場合もある。また、色相調整のためにホウ酸処理を行う場合、このようなホウ酸処理を補色処理、再染色処理などの名称で呼称する場合もある。なお、本発明では、耐水化のためのホウ酸処理および色相調整のためのホウ酸処理をいずれも単にホウ酸処理という。
【００３８】
耐水化のためのホウ酸処理、色相調整のためのホウ酸処理は特に区別されるものではないが、下記の条件で実施される。
【００３９】
原反フィルムを膨潤、染色、ホウ酸処理をする場合で、ホウ酸処理が架橋による耐水化を目的としている時は、水１００重量部に対してホウ酸を約３〜１０重量部、ヨウ化物を約１〜２０重量部含有するホウ酸処理浴を使用し、通常、約５０℃〜７０℃、好ましくは約５５℃〜６５℃の温度で行われる。浸漬時間は、通常、３０〜６００秒程度、好ましくは約６０〜４２０秒、より好ましくは約９０〜３００秒である。
なお、予め延伸したフィルムを染色、ホウ酸処理を行う場合、ホウ酸処理浴の温度は、通常、約５０℃〜８５℃、好ましくは約５５℃〜８０℃である。
【００４０】
耐水化のためのホウ酸処理後、色相調整のためのホウ酸処理を行っても良い。この目的のためには、水１００重量部に対してホウ酸を約１〜５重量部、ヨウ化物を約３〜３０重量部含有するホウ酸処理浴を使用し、通常、約１０℃〜４５℃の温度で行われる。浸漬時間は、通常、約３〜３００秒程度、好ましくは約１０〜２４０秒である。色相調整のためのホウ酸処理は、耐水化のためのホウ酸処理に比べて、通常、低いホウ酸濃度、高いヨウ化物濃度、低い温度で行なわれる。
【００４１】
これらのホウ酸処理は複数の工程で行っても良く、通常、２〜５の工程で行われることが多い。この場合、使用する各ホウ酸処理槽の水溶液組成、温度は上記の範囲内で同じであっても、異なっていてもよい。上記耐水化のためのホウ酸処理、色相調整のためのホウ酸処理をそれぞれ複数の工程で行っても良い。ホウ酸処理工程においても、染色工程と同様にフィルムの延伸を行ってもよい。最終的な積算延伸倍率は、約４．５〜７．０倍、好ましくは約５．０〜６．５倍である。
【００４２】
ホウ酸処理後、水洗処理される。水洗処理は、例えば、ホウ酸処理したポリビニルアルコール系フィルムを水に浸漬、水をシャワーとして噴霧、あるいは浸漬と噴霧を併用することによって行われる。水洗処理における水の温度は、通常２〜４０℃程度であり、浸漬時間は２〜１２０秒程度であるのがよい。水洗後の乾燥は、乾燥炉中で約４０〜１００℃の温度で約６０〜６００秒行われる。
【００４３】
本発明では、延伸処理後のそれぞれの工程において、フィルムの張力がそれぞれ実質的に一定になるように張力制御を行うのがよい。染色処理工程で延伸を終了した場合は、以後のホウ酸処理工程および水洗処理工程で張力制御を行う。
【００４４】
このようにして製造された偏光フィルムの少なくとも片面に保護フィルムを接着剤で貼合して偏光板が得られる。
保護フィルムとしては、例えば、トリアセチルセルロースやジアセチルセルロースのようなアセチルセルロース系樹脂からなるフィルム、ポリエチレンテレフタレートやポリエチレンナフタレート、ポリブチレンテレフタレートのようなポリエステル系樹脂からなるフィルム、ポリカーボネート系樹脂からなるフィルム、シクロオレフィン系樹脂からなるフィルムが挙げられる。市販の熱可塑性シクロオレフィン系樹脂としては、例えばドイツのティコナ(Ticona)社から販売されている「トパス」(Topas)（商標登録）、ジェイエスアール（株）から販売されている「アートン」（商標登録）、日本ゼオン（株）から販売されている「ゼオノア」や「ゼオネックス」（いずれも商標登録）、三井化学（株）から販売されている「アペル」（商標登録）などがある。このようなシクロオレフィン系樹脂を製膜したものを保護フィルムとすることになるが、製膜には、溶剤キャスト法、溶融押出法など、公知の方法が適宜用いられる。製膜されたシクロオレフィン系樹脂フィルムも市販されており、例えば、積水化学工業（株）から販売されている「エスシーナ」や「SCA40」などがある。
【００４５】
保護フィルムの厚みは薄いものが好ましいが、薄すぎると、強度が低下し、加工性に劣るものとなり、一方、厚すぎると、透明性が低下したり、積層後に必要な養生時間が長くなったりするなどの問題が生じる。従って、保護フィルムの適当な厚みは、例えば５〜２００μｍ程度であり、好ましくは約１０〜１５０μｍ、より好ましくは約２０〜１００μｍである。
【００４６】
接着剤と偏光フィルム及び／又は保護フィルムとの接着性を向上させるために、偏光フィルム及び／又は保護フィルムに、コロナ処理、火炎処理、プラズマ処理、紫外線照射、プライマー塗布処理、ケン化処理などの表面処理を施してもよい。
【００４７】
保護フィルムには、アンチグレア処理、アンチリフレクション処理、ハードコート処理、帯電防止処理、防汚処理などの表面処理が単独或いは組み合わせて施されていても良い。また、保護フィルムおよび／又は保護フィルム表面保護層はベンゾフェノン系化合物、ベンゾトリアゾール系化合物などの紫外線吸収剤や、フェニルホスフェート系化合物、フタル酸エステル化合物などの可塑剤を有していても良い。
かかる保護フィルムは、偏光フィルムの片面に貼合されてもよいし、両面に貼合されてもよい。
【００４８】
偏光フィルムと保護フィルムとは、水溶媒系接着剤、有機溶媒系接着剤、ホットメルト系接着剤、無溶剤系接着剤などの接着剤を用いて積層される。水溶媒系接着剤としては例えばポリビニルアルコール系樹脂水溶液、水系二液型ウレタン系エマルジョン接着剤などが、有機溶媒系接着剤としては例えば二液型ウレタン系接着剤などが、無溶剤系接着剤としては例えば一液型ウレタン系接着剤などがそれぞれ挙げられる。偏光フィルムとの接着面をケン化処理などで親水化処理されたアセチルセルロース系フィルムを保護フィルムとして用いる場合、ポリビニルアルコール系樹脂水溶液が接着剤として好適に用いられる。接着剤として用いるポリビニルアルコール系樹脂には、酢酸ビニルの単独重合体であるポリ酢酸ビニルをケン化処理して得られるビニルアルコールホモポリマーのほか、酢酸ビニルとこれに共重合可能な他の単量体との共重合体をケン化処理して得られるビニルアルコール系共重合体、さらにはそれらの水酸基を部分的に変性した変性ポリビニルアルコール系重合体などがある。この接着剤には、多価アルデヒド、水溶性エポキシ化合物、メラミン系化合物などを添加剤として用いても良い。
【００４９】
偏光フィルムと保護フィルムとを貼合する方法は特に限定されるものではなく、例えば偏光フィルム又は保護フィルムの表面に接着剤を均一に塗布し、塗布面にもう一方のフィルムを重ねてロール等により貼合し、乾燥する方法などが挙げられる。
【００５０】
通常、接着剤は、調製後、約１５〜４０℃の温度下で塗布され、貼合温度は、通常１５〜３０℃程度の範囲である。貼合後は乾燥処理を行って、接着剤中に含まれる水などの溶剤を除去するが、この際の乾燥温度は、通常約３０〜８５℃、好ましくは約４０〜８０℃の範囲である。その後、約１５〜８５℃、好ましくは約２０〜５０℃、より好ましくは約３５〜４５℃の温度環境下で、通常約１〜９０日間程度養生して接着剤を硬化させてもよい。この養生期間が長いと生産性が悪くなるため、養生期間は、１〜３０日間程度、好ましくは約１〜７日間である。
かくして、接着剤層を介して偏光フィルムの片面又は両面に保護フィルムが貼合された偏光板が得られる。
【００５１】
本発明においては、保護フィルムに、位相差フィルムとしての機能、輝度向上フィルムとしての機能、反射フィルムとしての機能、半透過反射フィルムとしての機能、拡散フィルムとしての機能、光学補償フィルムとしての機能など、光学的機能を持たせることもできる。この場合、例えば保護フィルムの表面に、位相差フィルム、輝度向上フィルム、反射フィルム、半透過反射フィルム、拡散フィルム、光学補償フィルムなどの光学機能性フィルムを積層することにより、このような機能を持たせることができるほか、保護フィルム自体にこのような機能を付与することもできる。また、輝度向上フィルムの機能を持った拡散フィルムなどのように複数の機能を保護フィルム自体に持たせてもよい。
【００５２】
例えば、上記の保護フィルムに、特許第2841377号公報、特許第3094113号公報などに記載の延伸処理を施したり、特許第3168850号公報などに記載された処理を施したりすることにより、位相差フィルムとしての機能を付与することができる。また、上記の保護フィルムに、特開 2002-169025号公報や特開 2003-29030 号公報に記載されるような方法で微細孔を形成することにより、また選択反射の中心波長が異なる２層以上のコレステリック液晶層を重畳することにより、輝度向上フィルムとしての機能を付与することができる。上記の保護フィルムに蒸着やスパッタリングなどで金属薄膜を形成することにより、反射フィルム又は半透過反射フィルムとしての機能を付与することができる。上記の保護フィルムに微粒子を含む樹脂溶液をコーティングすることにより、拡散フィルムとしての機能を付与することができる。また、上記の保護フィルムにディスコティック液晶性化合物などの液晶性化合物をコーティングして配向させることにより、光学補償フィルムとしての機能を付与することができる。また、適当な接着剤を用いて、商品名：ＤＢＥＦ（スリーエム（株)製）などの輝度向上フィルム、商品名：ＷＶフィルム（富士写真フィルム(株)製）などの視野角改良フィルム、商品名：スミカライト（商標登録）（住友化学工業(株)）などの位相差フィルム、などの市販の光学機能性フィルムを偏光フィルムに直接貼合しても良い。
【００５３】
以下、実施例を示して本発明をさらに具体的に説明するが、本発明はこれらの例によって限定されるものではない。
【実施例１】
【００５４】
厚さ７５μｍのポリビニルアルコールフィルム（クラレビニロンＶＦ−ＰＳ＃７５００、重合度２,４００、ケン化度９９.９モル％以上）を３０℃の純水に、フィルムが弛まないように保持したまま約１３０秒間浸漬してフィルムを十分に膨潤させた（約１.２倍に膨潤）。
次にヨウ素／ヨウ化カリウム／水が重量比で０．０２／１．０／１００の３０℃水溶液に浸漬しつつ、１.７５倍に一軸延伸を行った。さらに、ヨウ素／ヨウ化カリウム／ホウ酸／水が重量比で０．０２／１．５／０．２／１００の３０℃水溶液に浸漬しつつ、１.４倍に一軸延伸を行い、原反からの総延伸倍率を３倍とした。その後、ヨウ化カリウム／ホウ酸／水が重量比で１０／５／１００の６０℃水溶液に浸漬して、耐水化処理しつつ原反からの積算延伸倍率が５．９倍になるまで一軸延伸を行った。耐水化処理後、１０℃の純水で約１０秒間水洗した。水洗後、６０℃で２分間乾燥して、厚さ２８μｍのヨウ素系偏光フィルムを得た。この偏光フィルムの表面状態を目視観察したところ、フィルム表面は良好な鏡面反射を示した。
この偏光フィルムの両面にポリビニルアルコール系接着剤を塗布し、両面に保護フィルム〔表面にケン化処理を施したトリアセチルセルロースフィルム、「フジタック（商標登録）Ｔ８０ＵＮＬ」、富士写真フィルム（株）製〕、厚み８０μｍ〕を貼合し、６０℃で５分間乾燥して偏光板を得た。この偏光板をクロスニコル状態で暗室にて目視観察したところ、染色ムラは軽微であった。なお、染色ムラは、偏光板からの光漏れ度合いによって確認した。
【００５５】
［比較例１］
２段目の染色浴にホウ酸を入れなかった以外は、実施例１と同様にして偏光フィルムを得た。この偏光フィルムの表面状態を目視観察したところ、蛍光灯の反射光が鏡面反射を示さず、やや白っぽく見え、外観不良であった。
【００５６】
［比較例２］
１段目の染色浴にホウ酸を０．２重量部入れた以外は、実施例１と同様にして偏光フィルムを得た。この偏光板をクロスニコル状態で暗室で目視観察したところ、実施例１よりも多く染色ムラが観察された。